(57)【要約】【課題】側面における短絡を防止することができる窒化物半導体発光素子の構造を提供する。【解決手段】ｎ型窒化物半導体層とｐ型窒化物半導体層の間に、窒化物半導体からなる発光層を有してなる窒化物半導体発光素子において、ｐ型窒化物半導体層と発光層を含むように台形錐形状の積層体が形成され、その積層体は側面が絶縁されるように金属部材に埋め込まれている。【選択図】　図１
2004095959.tif 000002
【特許請求の範囲】
【請求項１】
ｎ型窒化物半導体層とｐ型窒化物半導体層の間に、窒化物半導体からなる発光層を有してなる窒化物半導体発光素子において、
少なくとも上記ｐ型窒化物半導体層と上記発光層を含むように台形錐形状の積層体が形成され、該積層体は側面が絶縁されるように金属部材に埋め込まれたことを特徴とする窒化物半導体発光素子。
【請求項２】
ｎ型窒化物半導体層とｐ型窒化物半導体層の間に、窒化物半導体からなる発光層を有してなる窒化物半導体発光素子において、
少なくとも上記ｐ型窒化物半導体層と上記発光層を含むように台形錐形状の積層体が形成されて、その積層体が該積層体の表面に沿って対向するように設けられた金属部材により保持されたことを特徴とする窒化物半導体発光素子。
【請求項３】
上記金属部材の上記積層体の反対側に位置する面が、平坦な面である請求項１又は２記載の窒化物半導体発光素子。
【請求項４】
上記ｎ型窒化物半導体層の対向する２つの面のうちの上記積層体の反対側に位置する面に透明電極が形成されている請求項１〜３のうちのいずれか１つに記載の窒化物半導体発光素子。
【請求項５】
上記透明電極はＩＴＯである請求項４記載の窒化物半導体発光素子。
【請求項６】
上記ｐ型窒化物半導体層とオーミック接触するように上記積層体と上記金属部材の間に形成されたｐ型電極は、Ｒｈを含む請求項１〜５のうちのいずれか１つに記載の窒化物半導体発光素子。
【請求項７】
上記積層体は上記ｎ型窒化物半導体層の一部を含んで構成されている請求項１〜６のうちのいずれか１つに記載の窒化物半導体発光素子。
【請求項８】
上記積層体は上記ｎ型窒化物半導体層の全てを含むように構成されている請求項１〜６のうちのいずれか１つに記載の窒化物半導体発光素子。
【請求項９】
上記金属部材の厚さは５０μｍ以上である請求項１〜８のうちのいずれか１つに記載の窒化物半導体発光素子。
【請求項１０】
上記積層体を複数個備えた請求項１〜９のうちのいずれか１つに記載の窒化物半導体発光素子。
【請求項１１】
上記複数の積層体は、共通のｎ型窒化物半導体層の上に設けられている請求項１０記載の窒化物半導体発光素子。
【請求項１２】
上記ｎ型窒化物半導体は、各積層体ごとに分離されている請求項１０記載の窒化物半導体発光素子。
【請求項１３】
上記金属部材は、Ｔｉ、Ａｇ、Ａｌ、Ｎｉ、Ｐｔ、Ａｕ、Ｒｈ、Ｃｕ、Ｗ等からなる群から選択された金属又はその金属を少なくとも含む合金からなる請求項１〜１２のうちのいずれか１つに記載の窒化物半導体発光素子。
【請求項１４】
基板上にｎ型半導体層と発光層とｐ型半導体層を形成する第１工程と、
上記ｐ型半導体層と上記発光層とを含むように台形錐形状の発光領域を形成する第２工程と、
上記発光領域を覆うように金属部材を形成する第３工程と、
上記基板を除去する第４工程と、
上記発光領域の間で金属部材を切断することにより、発光素子ごとに分離する第５工程とを含むことを特徴とする発光素子の製造方法。
【請求項１５】
上記第３工程において、上記金属部材をメッキにより形成する請求項１４記載の発光素子の製造方法。
【発明の詳細な説明】
【０００１】
【発明の属する技術分野】
本発明は窒化物半導体発光素子に関する。
【０００２】
【従来の技術】
近年、ＧａＮ系化合物半導体を用いて発光素子が、青色系の発光が可能の発光素子として広く用いられるようになって来ている。このＧａＮ系化合物半導体発光素子は、絶縁基板であるサファイア基板の上にＧａＮ系化合物半導体層を成長させて構成している関係上、同一面側にｐ型電極とｎ型電極とを形成する必要があった（例えば、特許文献１参照）。この同一面側にｐ型電極とｎ型電極とを形成した窒化物半導体発光素子は、ｎ型電極を形成するためにｐ型半導体層と発光層の一部を除去する必要があるので、必然的に発光領域の面積が小さくなるという問題があった。
【０００３】
そこで、最近では、サファイア基板の上に必要なＧａＮ系化合物半導体層を成長させて、その上に反り防止層を形成した後、サファイア基板を研磨により除去する方法が提案されている（例えば、特許文献２参照）。この特許文献２に開示された方法によれば、両面に電極（一方の面にｎ型電極、他方の面にｐ型電極）が形成された窒化物半導体発光素子を作成することが可能である。
【０００４】
【特許文献１】
特開平８−３３０６２９号公報（図１〜図３）
【特許文献２】
特開２００１−３１３４２２号公報（第６頁右欄８行〜第７頁左欄４２行、図８，図９）
【０００５】
【発明が解決しようとする課題】
しかしながら、特許文献２に開示された方法は、個々の素子に分割した際に切断面（分割後の素子の側面）でｐ側の層とｎ側の層とが短絡しやすいという問題があった。
そこで、本発明は、側面における短絡を防止することができる窒化物半導体発光素子の構造及びその製造方法を提供することを目的とする。
【０００６】
【課題を解決するための手段】
以上の目的を達成するために、本発明に係る第１の窒化物半導体発光素子は、ｎ型窒化物半導体層とｐ型窒化物半導体層の間に、窒化物半導体からなる発光層を有してなる窒化物半導体発光素子において、
少なくとも上記ｐ型窒化物半導体層と上記発光層を含むように台形錐形状の積層体が形成され、該積層体は側面が絶縁されるように金属部材に埋め込まれたことを特徴とする。
また、本発明に係る第２の窒化物半導体発光素子は、ｎ型窒化物半導体層とｐ型窒化物半導体層の間に、窒化物半導体からなる発光層を有してなる窒化物半導体発光素子において、
少なくとも上記ｐ型窒化物半導体層と上記発光層を含むように台形錐形状の積層体が形成されて、その積層体が該積層体の表面に沿って対向するように設けられた金属部材により保持されたことを特徴とする。
以上のように構成された窒化物半導体発光素子において、上記積層体は側面が絶縁されるように金属部材に埋め込まれていて、切断時又は切断後に積層体の側面が損傷を受けることがないので、信頼性を向上させることができる。
また、本発明に係る窒化物半導体発光素子は、両側に電極を形成することができるので、一方の面に正負の電極を設けた従来の窒化物半導体発光素子に比較して発光領域を大きくとることができる。
【０００７】
本発明に係る第１と第２の窒化物半導体素子では、上記金属部材の上記積層体の反対側に位置する面が、平坦な面であることが好ましい。
このようにすると、素子を実装する際に、実装基板にその平坦な面を対向させて実装することにより容易に実装することが可能になる。
また、上記第１と第２の窒化物半導体素子では、上記ｎ型窒化物半導体層の対向する２つの面のうちの上記積層体の反対側に位置する面に透明電極を形成するようにして、該透明電極を介して光を出射するようにしてもよい。
このようにすると発光層全体に均一に電流を注入することができ、均一な発光が可能になる。この場合、上記透明電極は透光性が高くかつ抵抗値を低くできるＩＴＯであることが好ましい。
【０００８】
また、本発明の第１と第２の窒化物半導体発光素子において、上記ｐ型窒化物半導体層とオーミック接触するように上記積層体と上記金属部材の間に形成されるｐ型電極は、Ｒｈを含むことが好ましく、これにより電極の剥離を防止できる。
【０００９】
さらに、本発明の第１と第２の窒化物半導体発光素子において、上記積層体は上記ｎ型窒化物半導体層の一部を含んで構成されていてもよいし、上記ｎ型窒化物半導体層の全てを含むように構成されていてもよい。
【００１０】
また、本発明の第１と第２の窒化物半導体発光素子において、より確実に発光領域の形状を保持するために、上記金属部材の厚さは５０μｍ以上であることが好ましい。
【００１１】
また、本発明の第１と第２の窒化物半導体発光素子においては、上記積層体を複数個備えていてもよく、複数の積層体を用いて発光素子を構成することにより、大面積の発光素子を構成できる。
さらに、上記積層体を複数個備えた発光素子では、上記複数の積層体は、共通のｎ型窒化物半導体層の上に設けられていてもよいし、各積層体ごとに分離されていてもよい。
【００１２】
また、本発明の第１と第２の窒化物半導体発光素子において、上記金属部材は、Ｔｉ、Ａｇ、Ａｌ、Ｎｉ、Ｐｔ、Ａｕ、Ｒｈ、Ｃｕ、Ｗ等からなる群から選択された金属又はその金属を少なくとも含む合金からなることが好ましい。
【００１３】
また、本発明に係る発光素子の製造方法は、基板上にｎ型半導体層と発光層とｐ型半導体層を形成する第１工程と、上記ｐ型半導体層と上記発光層とを含むように台形錐形状の発光領域を形成する第２工程と、上記発光領域を覆うように金属部材を形成する第３工程と、上記基板を除去する第４工程と、上記発光領域の間で金属部材を切断することにより、発光素子ごとに分離する第５工程とを含むことを特徴とする。
【００１４】
また、本発明に係る発光素子の製造方法では、上記第３工程において、上記金属部材をメッキにより形成することが好ましい。
【００１５】
【発明の実施の形態】
以下、図面を参照しながら本発明に係る実施の形態について説明する。
実施の形態１．
本発明に係る実施の形態１の窒化物半導体発光素子は、図１に示すように、発光領域を構成する窒化物半導体層の一部が金属部材１に埋め込まれるように設けられ、その金属部材１によって、発光素子全体の形状が保持されている。
【００１６】
本実施の形態１の窒化物半導体発光素子においては、ｎ型窒化物半導体層１１とｐ型窒化物半導体層１３の間に発光層１２を設けることによりダブルへテロ構造の発光領域が構成されており、そのｐ型窒化物半導体層と発光層とｎ型窒化物半導体層の一部は台形錐形状（裁頭錐体形状）に加工されている。すなわち、本発明は、少なくともｐ型窒化物半導体層と発光層が含まれるように台形錐形状の積層体が形成される。また、積層体２において、ｐ型窒化物半導体層１３上のほぼ全面にはｐ型オーミック電極２２が形成され、ｐ型オーミック電極２２の周辺部と積層体２の傾斜した側面２ａ及びその側面２ａに連続したｎ型窒化物半導体層１１を覆うように絶縁層３が形成されている。
【００１７】
そして、以上のように構成された積層体２が金属部材１に埋め込まれるようにして保持されている。尚、積層体２の側面は、絶縁層３を介して金属部材１に埋め込まれ、積層体２のｐ型オーミック電極２２が形成された面はｐ型オーミック電極２２を介して金属部材１に対向している。また、ｎ型窒化物半導体層２１の対向する２つの面のうちの積層体２の反対側に位置する面には透明電極２１が形成され、その透明電極２１の一部にはｎパッド電極２３が形成されている。
【００１８】
以上のように構成された実施の形態１の窒化物半導体発光素子において、積層体２の発光層１２で発光された光は、金属部材１の反対側から透明電極２１を介して出射される。
【００１９】
次に、本実施の形態１の窒化物半導体発光素子の製造方法について説明する。
本製造方法ではまず、図２に示すように、サファイア基板１０の上に例えばバッファ層（図示せず）を介してｎ型窒化物半導体層１１、発光層１２及びｐ型窒化物半導体層１３をその順番に成長させる。
次に、素子間において、ｎ型窒化物半導体層が露出するまでエッチングすることにより、台形錐形状の積層体２を形成する（図３）。
この台形錐形状の積層体２は、例えば、マスクを所定の台形錐形状に形成しておいて、そのマスクを用いてエッチングすることによりそのマスクの形状に対応した台形錐形状に加工できる。
【００２０】
具体的には、まず、図１１（ａ）に示すように、ｐ型窒化物半導体層１３上に、断面が台形形状のマスクＭ１を形成する。このマスクＭ１は反応性イオンエッチングにより一定のレートでエッチング可能な材料を用いて形成する。
次に、反応性イオンエッチングにより、マスクＭ１の上からサファイア基板１０上に形成された半導体層（ｐ型窒化物半導体層１３、発光層１２及びｎ型窒化物半導体層１１）エッチングする。このエッチング工程においては、半導体層とともにマスクＭ１そのものもエッチングにより少しづつ除去される。尚、図１１（ｂ）において、破線と実線の間のＲ１の符号を付した部分が除去された部分である。
このエッチングを積層部２の周りにｎ型窒化物半導体層１１の表面が露出されるまで続ける（図１１（ｃ））。
このようにすると、マスクＭ１の形状に対応した台形錐形状の積層部２が形成される。
本方法では、マスク材料と窒化物半導体材料のＲＩＥによるエッチング率を考慮して、マスクＭ１形状を設定することにより、所望の台形錐形状の積層部２を形成できる。
【００２１】
上述の方法により積層体２を加工するエッチング手段としては、反応性イオンエッチングの他、反応性イオンビームエッチング、イオンミリング等のドライエッチングを用いることができる。
また、台形錐形状の積層部２の加工は、例えばウェットエッチングなどの等方性エッチング手段を用いて、アンダーカッティング（サイドエッチング）現象を利用するようにしてもよい。このアンダーカッティングを利用すると、台形錐形状の加工を簡単にできるが、加工精度は上述したドライエッチングを使用した方法に比較して劣る。
【００２２】
また、積層体２の傾斜した側面２ａの傾斜角（サファイア基板１０の主面との為す角度）は、ｎ型窒化物半導体層を介して出力される光の取り出し効率を高くするために、３０度〜８０度の範囲に設定されることが好ましくより好ましくは４５度に設定する。
また、本発明において、裁頭錐体は、円錐台形錐体、角錐（四角錐、六角錐他）台形錐体等、種々の台形錐体が適用できる。
【００２３】
以上のようにして、台形錐形状の積層部２を形成した後、積層部２の上底面（ｐ型窒化物半導体層１３の表面）のほぼ全面にｐ型オーミック電極２２を形成する。
ここで、本明細書において、上底面とは、台形錐形状における互いに平行に対向する２つの面のうちの小さい方の面のことを言い、積層体２の底面という場合は、対向する２つの面のうちの大きい方の面のことを言う。
ｐ型オーミック電極２２は、Ｎｉ／Ａｕ、Ｎｉ／Ｐｔ、Ｐｄ／Ｐｔからなる電極を用いることもできるが、本発明では、Ｒｈ／Ａｕ、Ｒｈ／Ｐｔ等のように、Ｒｈ層をｐ型窒化物半導体層１３に接する層として形成した電極を用いることが好ましい。このように、Ｒｈをｐ型窒化物半導体層１３に接する第１層として形成すると、金属部材１を形成した後に、ｐ型オーミック電極２２がｐ型窒化物半導体層１３から剥離するのを防止できる。
尚、（／）で表記した組み合わせは、（／）の前に記載した金属をｐ型窒化物半導体層１３に接する第１層として形成し、その第１層の上に形成した第２層を（／）の後ろに記載した金属で形成したことを意味している。
【００２４】
各積層体２のｐ型窒化物半導体層上にｐ型オーミック電極２２を形成した後、図５に示すように、各ｐ型オーミック電極２２の中央部（周辺部を除いた部分をいう。）を除いて基板上全体を覆うように、絶縁膜３を形成する。
この絶縁膜３は、例えば、ＳｉＯ２、ＴｉＯ２、Ａｌ２Ｏ３、Ｓｉ３Ｎ４、ＺｒＯ２等の無機絶縁膜を用いて好適に形成することができるが、有機絶縁膜を用いて形成してもよい。
その後、必要に応じて複数の積層部２の間を接続する配線電極２４を形成する（図６）。
次に、反射層２４を形成する。この反射層２４はＡｇ、Ｐｔ、Ｒｈ、Ａｌ等の光反射性の高い材料を用いて形成される。尚、複数の積層部により１つの発光素子を構成する場合には、この反射層２４が配線用の電極を兼ねるようにしても良い。特に、台形錐形状の積層体の側面が傾斜しており、これに対向するように反射層が設けられているので、光の利用効率が飛躍的に向上する。
尚、本発明では、絶縁膜３が反射層を兼ねるようにしてもよい。
反射層として用いることができる絶縁膜３の具体的な材料としては、ＳｉＯ２、ＴｉＯ２、Ａｌ２Ｏ３、Ｔａ２Ｏ５、ＺｒＯ２、Ｎｂ２Ｏ５、Ｙ２Ｏ３が挙げられ、より好ましくは、これらの材料のなかから、２つの屈折率の異なる材料を組み合わせて交互に形成することにより多層構造の反射層を兼ねた絶縁膜３を形成する。例えば、ＴｉＯ２／ＳｉＯ２、を組み合わせて１０〜２０層積層することにより、多層構造の反射層を形成する。
【００２５】
次に、例えば、メッキ等により金属部材１を全面に形成する（図７）。本発明において、この金属部材１は、後の工程でサファイア基板１０を除去した後に発光素子の形状を保持することを第一義的な目的とするものであり、そのために厚く（好ましくは、５０μｍ以上、より好ましくは、１００〜２００μｍの範囲）形成する必要がある。
本発明において、金属部材１は、第１にこの目的を果たすことができればよく、そのためには、例えば、Ｔｉ、Ａｇ、Ａｌ、Ｎｉ、Ｐｔ、Ａｕ、Ｒｈ、Ｃｕ、Ｗ等の種々の金属を用いることができる。
【００２６】
また、本実施の形態１において、金属部材１は、反射膜２４との密着性のよいことが要求される。また、反射膜２４が形成されていない場合は、金属部材１は、絶縁膜３とｐ型オーミック電極２２、とりわけ絶縁膜３との密着性が良いことが要求される。その場合、上述した材料により構成される絶縁膜３との密着性の良い材料として、Ｔｉ、Ｗ、Ａｌ、Ｎｉが挙げられる。
【００２７】
また、金属部材１そのものを反射率の高い材料で形成することにより、反射層２４を省略するようにしてもよい。そのような金属材料として、Ａｇ、Ａｌ、Ｐｔ、Ｒｈが挙げられる。
【００２８】
また、本発明では、発光素子の形状を保持するという第一義的な機能のほか、光反射機能等を果たすために、金属部材１は、それぞれの機能を有する複数の層を積層した多層構造としてもよい。例えば、下地層として、発光した光に対する反射率が高くかつ絶縁膜３、ｐ型オーミック電極２２などとの密着性が良い第１金属膜を形成し、その上に厚く形成することが可能な第２金属膜を形成するようにして、金属部材１を構成することができる。
【００２９】
また、本発明では、金属部材１は、比較的厚く形成する必要があるので、成膜速度の速い無電解メッキ、や電気メッキを用いて形成することが好ましい。
具体的には、Ｎｉ、Ｃｕ、Ａｌ、Ａｕ等の電気メッキ、Ｎｉ、Ｃｕ等の無電解メッキを用いることができる。
特に、無電解Ｎｉメッキは、Ａｕ、Ｃｕ、Ａｇに比較して強度が高いためにウエハの反りを小さくできかつ電気接点が不用な点で好ましく、さらにＮｉはメッキ層の均一性、析出速度、ハンダ濡れ性、バンプ強度、耐食性の点においても優れた材料である。
【００３０】
次に、図８に示すように、基板１０の側からレーザを照射することによりサファイア基板１０を除去する。この段階では、比較的厚い金属部材１が形成されているので、基板１０を除去する方法としては、レーザ照射の他、研磨やエッチング等の種々の方法を用いることができる。
【００３１】
そして、基板１０が除去されて露出したｎ型窒化物半導体層１１の表面に透明電極であるｎ型電極２１を形成する（図９）。このｎ型電極２１はＷ／Ａｌ、Ｖ／Ａｌ、Ｗ／Ｐｔ／Ａｕ、ＺｎＯ、ＩＴＯ、Ｍｏ等により形成することができる。光の取り出し効率を高くするためには、ＺｎＯやＩＴＯを用いることが好ましく、安価で入手しやすい材料であるという点で、ＩＴＯを用いることがさらに好ましい。
このＩＴＯを用いて透明電極２１を形成する場合、抵抗値を下げるため、熱処理を施すことが好ましく、その好ましい熱処理温度は、１００℃〜５００℃であり、より好ましい熱処理温度は、２００℃〜４００℃である。
【００３２】
次に、各積層体２に対応してそれぞれｎパッド電極２３を形成し、そのｎパッド電極２３の周辺部と透明電極２１とを覆う絶縁膜４を形成する。
そして、ウエハを積層部の間で分割することにより個々の発光素子とする。
ここで、本発明では、個々の素子に分割する際の分割位置は、少なくとも積層体２の傾斜側面２ａから離れた位置とし、その傾斜側面２ａと分割後の素子の側面とが離れるようにする。
【００３３】
以上のように構成された本発明に係る実施の形態１の窒化物半導体発光素子は、素子に分割する際の分割位置が積層体２の傾斜側面２ａから離れているので、積層体２の傾斜側面２ａのＰＮ接合面が損傷を受けることがない。
また、素子に分割する際の分割位置が積層体２の傾斜側面２ａから離れているので、金属部材１を切断する際の切断屑によるＰＮ接合面の短絡を防止できる。
【００３４】
また、本発明に係る実施の形態１の窒化物半導体発光素子では、積層体２の両側に電極を形成しているので、同一面側に電極を形成した素子のように一方の電極を形成するために発光層の一部を除去する必要はない。これにより、発光層の面積を小さくすることなく発光領域を確保できるので、発光効率を向上させることができる。
【００３５】
また、本発明に係る実施の形態１の窒化物半導体発光素子では、積層体２の両側に電極を形成しているので、容易に発光層全体に電流を均一に流すことができ、発光層全体を均一にかつ効率よく発光させることができる。
特に、複数の積層部により１つの発光素子を構成するようにした場合には、比較的広い面積において、発光面内における均一性に優れた発光素子を提供できる。
【００３６】
また、本実施の形態１の窒化物半導体発光素子においては、ｎ型窒化物半導体層のほぼ全面に透明電極２１を形成しているので、発光層全体に均一に電流を他注入することができ、発光層全体を均一に発光させることができる。
しかしながら、本発明はこれに限られるものではなく、透明電極２１に代えてｎ型窒化物半導体層のほぼ全面に網目状（格子状）のｎ型電極を形成し、その格子の間から光を出力するようにしても良いし、ｎ型窒化物半導体層の一部にｎ型電極を形成するようにしてもよい。
ｎ型窒化物半導体はｐ型窒化物半導体に比較して抵抗値を小さくできることからｎ型窒化物半導体層内を電流が拡散しやすく、格子状のｎ型電極を用いた場合であっても、格子（電極が形成されていない部分の面積）を大きくでき、電極により光をあまり遮ることなく出射できる。また、ｎ型窒化物半導体層の一部にｎ型電極を形成するようにした場合であっても、比較的広範囲の発光層に電流を注入することが可能である。
【００３７】
変形例．
以上の実施の形態１では、ｎ型窒化物半導体層１１を厚さ方向に途中までエッチングすることにより、上記積層体を上記ｎ型窒化物半導体層の少なくとも一部を含むように構成した。しかしながら、本発明はこれに限られるものではなく、図１２に示すように、ｐ型窒化物半導体層１３と発光層１２のみをエッチングするようにして積層部１０２ａを形成するようにしても良いし、図１３に示すように、ｐ型窒化物半導体層１３と発光層１２をエッチングした後さらに連続してｎ型窒化物半導体層１１をサファイア基板が露出するまでエッチングすることにより、ｐ型窒化物半導体層１３、発光層１２及びｎ型窒化物半導体層１１により積層部１０２ｂを形成するようにしてもよい。
【００３８】
実施の形態２．
本発明に係る実施の形態２の窒化物半導体発光素子は、図１４に示すように、１つ例に４つの積層体１０２ａを配列した発光素子である。
すなわち、本実施の形態２の窒化物半導体発光素子は、図１７に示すように、縦横４つずつ、合計１６個の四角錐台形状の積層体１０２ａ（ｐ型窒化物半導体層と発光層により構成）をｎ型窒化物半導体層１１の一方の面に配列して比較的大面積の発光素子を構成している。
また、本実施の形態２の窒化物半導体発光素子において、ｎ型窒化物半導体層１１の他方の面の全面には、全ての積層体１０２ａに共通の透明電極２３がｎ型オーミック電極として形成され、その中央部に１つのｎパッド電極２３が形成されている。
また、本実施の形態２の窒化物半導体発光素子は、１６個の積層体１０２ａで１つの発光素子を構成するように、かつ分割位置が少なくとも積層体２の傾斜側面２ａから離れた位置となるように積層部の間において分割されている。
【００３９】
以上のように構成された実施の形態２の窒化物半導体発光素子は、素子に分割する際の分割位置が積層体２の傾斜側面２ａから離れているので、積層体２の傾斜側面２ａのＰＮ接合面が損傷を受けることがなく、かつ金属部材１を切断する際の切断屑によるＰＮ接合面の短絡も防止できる。
【００４０】
また、本発明に係る実施の形態１の窒化物半導体発光素子では、実施の形態１の窒化物半導体発光素子と同様の理由で、発光効率を向上させることができ、発光層全体を均一にかつ効率よく発光させることができる。
【００４１】
以上の実施の形態２の窒化物半導体発光素子では、ｎ型窒化物半導体層１１を含まずに、ｐ型窒化物半導体層１３と発光層１２とが積層された積層体１０２ａを用いて発光素子を構成した。しかしながら、本発明はこれに限られるものではなく、図１５に示すように、ｎ型窒化物半導体層１１とｐ型窒化物半導体層１３と発光層１２とが積層された積層体１０２ｂを用いて構成してもよい。
【００４２】
以上の実施の形態２の窒化物半導体発光素子では、１つの発光素子内では積層体ごとに分離することなく、発光素子間においてｎ型窒化物半導体層１１が分離されるようにウエハ上に形成した後、ｎ型窒化物半導体層１１が分離された部分で素子ごとに分割するようにしてもよい（図１６）。
【００４３】
また、実施の形態２の窒化物半導体発光素子は、四角錐台形状の積層体１０２ａを用いて構成したが、本発明はこれに限られるものではなく、円錐台形状の積層体１０２ｂを用いて構成するようにしてもよい（図１８）。
【００４４】
【発明の効果】
以上詳細に説明したように、本発明に係る窒化物半導体発光素子は、ｎ型窒化物半導体層とｐ型窒化物半導体層の間に、窒化物半導体からなる発光層を有してなる窒化物半導体発光素子において、上記ｐ型窒化物半導体層と上記発光層を含むように台形錐形状の積層体を形成し、該積層体を側面が絶縁されるように金属部材に埋め込んでいるので、切断時又は切断後に積層体の側面が損傷を受けることがない。したがって、本発明に係る窒化物半導体発光素子によれば、信頼性を向上させることができる。
【図面の簡単な説明】
【図１】本発明に係る実施の形態１の窒化物半導体発光素子の断面図である。
【図２】本発明に係る実施の形態１の窒化物半導体発光素子の製造方法において、サファイア基板上に半導体層を形成した後の断面図である。
【図３】実施の形態１の製造方法において、サファイア基板上に半導体層をエッチングして積層体を形成した後の断面図である。
【図４】実施の形態１の製造方法において、各積層体の上にｐ型電極を形成した後の断面図である。
【図５】実施の形態１の製造方法において、絶縁層３を形成した後の断面図である。
【図６】実施の形態１の製造方法において、反射層２４を形成した後の断面図である。
【図７】実施の形態１の製造方法において、金属部材１を形成した後の断面図である。
【図８】実施の形態１の製造方法において、サファイア基板を剥離した後の断面図である。
【図９】実施の形態１の製造方法において、サファイア基板を剥離した後にｎ型窒化物半導体層の上に透明電極を形成した後の断面図である。
【図１０】実施の形態１の製造方法において、透明電極を形成した後にｎパッド電極と絶縁膜４を形成した後の断面図である。
【図１１】実施の形態１の製造方法において、台形錐形状の積層体の形成方法を示す断面図である。
【図１２】実施の形態１の変形例の窒化物半導体素子の断面図である。
【図１３】実施の形態１の図１２とは別の変形例の窒化物半導体素子の断面図である。
【図１４】実施の形態２の窒化物半導体素子の断面図である。
【図１５】実施の形態２の変形例１の窒化物半導体素子の断面図である。
【図１６】実施の形態２の変形例２の窒化物半導体素子の断面図である。
【図１７】実施の形態２の窒化物半導体素子の平面図である。
【図１８】実施の形態２の変形例３の窒化物半導体素子の平面図である。
【符号の説明】
１…金属部材、
２…積層体、
２ａ…側面、
３…絶縁層、
１０…サファイア基板、
１１…ｎ型窒化物半導体層、
１２…発光層、
１３…ｐ型窒化物半導体層、
２１…透明電極、
２２…ｐ型オーミック電極、
２３…ｎパッド電極、
Ｍ１…マスク。
【図１】
2004095959.tif 000003
【図２】
2004095959.tif 000004
【図３】
2004095959.tif 000005
【図４】
2004095959.tif 000006
【図５】
2004095959.tif 000007
【図６】
2004095959.tif 000008
【図７】
2004095959.tif 000009
【図８】
2004095959.tif 000010
【図９】
2004095959.tif 000011
【図１０】
2004095959.tif 000012
【図１１】
2004095959.tif 000013
【図１２】
2004095959.tif 000014
【図１３】
2004095959.tif 000015
【図１４】
2004095959.tif 000016
【図１５】
2004095959.tif 000017
【図１６】
2004095959.tif 000018
【図１７】
2004095959.tif 000019
【図１８】
2004095959.tif 000020